(57)【要約】  脂肪族ポリアミド、ガラスファイバー及び任意選択的に１種以上の添加剤を含む脂肪族ポリアミド組成物が本明細書に記載される。驚くべきことに、特異的に選択されたガラスファイバーを含有する脂肪族ポリアミド組成物は、低絶縁性ガラスファイバーを含有する対応する脂肪族ポリアミド組成物に対して同様の絶縁性能及び著しく改善された機械的性能を有することが発見された。少なくとも部分的に高い絶縁性能（低い誘電定数）及び著しく改善された機械的性能のため、脂肪族ポリアミド組成物は、モバイル電子デバイス構成部品に有利に組み込まれ得る。【選択図】なし【特許請求の範囲】
【請求項１】
脂肪族ポリアミド組成物であって、
脂肪族ポリアミドポリマーと、
ポリアミド組成物の総重量に対して約３０重量％〜約６０重量％のガラスファイバーと
を含み、ガラスファイバーは、
１ＭＨｚにおいて５．１〜５．５、好ましくは５．２〜５．４の誘電定数と、
７５ＧＰａ〜１００ＧＰａの引張弾性率と
を含む、脂肪族ポリアミド組成物。
【請求項２】
３５重量％〜４５重量％、好ましくは４０重量％〜４５重量％のガラスファイバーを含む、請求項１に記載の脂肪族ポリアミド組成物。
【請求項３】
ガラスファイバーは、８０ＧＰａ〜９５ＧＰａ、好ましくは８５ＧＰａ〜９５ＧＰａの引張弾性率を有する、請求項１又は２に記載の脂肪族ポリアミド組成物。
【請求項４】
脂肪族ポリマー組成物は、１ＭＨｚにおいて４．０未満、好ましくは３．９未満、より好ましくは３．８未満、より好ましくは３．７５未満、より好ましくは３．７未満、最も好ましくは３．６未満の誘電定数を有する、請求項１〜３のいずれか一項に記載の脂肪族ポリアミド組成物。
【請求項５】
脂肪族ポリマー組成物は、２．４ＧＨｚにおいて３．８未満、好ましくは３．７５未満、より好ましくは３．７、より好ましくは３．６５未満、より好ましくは３．６未満、より好ましくは３．５５未満、より好ましくは３．５未満、最も好ましくは３．４５未満の誘電定数を有する、請求項１〜４のいずれか一項に記載の脂肪族ポリアミド組成物。
【請求項６】
少なくとも１０ＧＰａ、好ましくは少なくとも１１ＧＰａ、最も好ましくは少なくとも１３ＧＰａの引張弾性率を有する、請求項１〜５のいずれか一項に記載の脂肪族ポリアミド組成物。
【請求項７】
脂肪族ポリアミド組成物の総重量に対して０．５重量％〜５重量％の、ＴｉＯ２、カーボンブラック、硫化亜鉛、硫酸バリウム、酸化亜鉛、酸化第二鉄及びこれらの１つ以上の任意の組み合わせからなる群から選択される顔料、染料又は着色剤を更に含む、請求項１〜６のいずれか一項に記載の脂肪族ポリアミド組成物。
【請求項８】
４０重量％〜７０重量％、好ましくは５０重量％〜６０重量％、最も好ましくは５５重量％〜６５重量％の脂肪族ポリアミドを含む、請求項１〜７のいずれか一項に記載の脂肪族ポリアミド組成物。
【請求項９】
脂肪族ポリアミド組成物中の各ポリマーは、異なる脂肪族ポリアミドポリマーである、請求項１〜８のいずれか一項に記載の脂肪族ポリアミド組成物。
【請求項１０】
脂肪族ポリアミド組成物は、芳香族ポリマーを含まず、且つ脂環式ポリマーを含まない、請求項１〜９のいずれか一項に記載の脂肪族ポリアミド組成物。
【請求項１１】
脂肪族ポリアミドポリマーは、０．７ｄＬ／ｇ〜１．４ｄＬ／ｇの固有粘度を有する、請求項１〜１０のいずれか一項に記載の脂肪族ポリアミド組成物。
【請求項１２】
無線アンテナ及び請求項１〜１１のいずれか一項に記載の脂肪族ポリアミド組成物を含むモバイル電子デバイス構成部品。
【請求項１３】
無線アンテナは、ＷｉＦｉアンテナ又はＲＦＩＤアンテナである、請求項１２に記載のモバイル電子デバイス構成部品。
【請求項１４】
アンテナハウジングである、請求項１２又は１３に記載のモバイル電子デバイス構成部品。
【請求項１５】
携帯電話、パーソナルデジタルアシスタント、ラップトップコンピュータ、タブレットコンピュータ、ウェアラブルコンピューティングデバイス、カメラ、ポータブルオーディオプレーヤー、ポータブルラジオ、全地球側位システム受信機及びポータブルゲーム操作卓からなる群から選択される、請求項１２又は１３に記載のモバイル電子デバイス。
【発明の詳細な説明】
【技術分野】
【０００１】
関連出願の相互参照
本出願は、２０１７年４月１０日に出願された米国仮特許出願第６２／４８３７３３号及び２０１７年６月１３日に出願された欧州特許出願公開第１７１７５６３３．１号に対する優先権を主張し、これらの出願のそれぞれの全内容は、あらゆる目的のために参照により本明細書に組み込まれる。
【０００２】
本発明は、高い絶縁性能及び高い機械的性能を提供する脂肪族ポリアミド組成物に関する。本発明は、脂肪族ポリアミド組成物を組み込むモバイル電子デバイス構成部品に更に関する。
【背景技術】
【０００３】
その重量の低下及び高い機械的性能のため、ポリマー組成物は、モバイル電子デバイス構成部品において幅広く使用されている。特に、ガラスファイバーを含む脂肪族ポリアミドポリマー組成物は、モバイル電子デバイス用途に特に好適である。このような組成物は、適切な機械的強度、重量の低下及び設計オプションの増加を有することができるため、モバイル電子デバイス構成部品での金属代替品として魅力的である。
【発明を実施するための形態】
【０００４】
脂肪族ポリアミド、ガラスファイバー及び任意選択的に１種以上の添加剤を含む脂肪族ポリアミド組成物が本明細書に記載される。驚くべきことに、特異的に選択されたガラスファイバーを含有する脂肪族ポリアミド組成物は、低絶縁性ガラスファイバーを含有する対応する脂肪族ポリアミド組成物に対して同様の絶縁性能及び著しく改善された機械的性能を有することが発見された。少なくとも部分的に高い絶縁性能（低い誘電定数）及び著しく改善された機械的性能のため、脂肪族ポリアミド組成物は、モバイル電子デバイス構成部品に有利に組み込まれ得る。独自の機械特性及び誘電特性、本明細書で記載される脂肪族ポリアミド組成物は、モバイル電子デバイス構成部品に有利に組み込まれ得る。
【０００５】
ポリマー組成物の誘電定数は、無線通信が存在する用途設定における材料での適合性を判断するのに重要である。例えば、モバイル電子デバイスにおいて、様々な構成部品及びハウジングを形成する材料の誘電定数は、１つ以上のアンテナを通してモバイル電子デバイスにより送信及び受信されるワイヤレス無線信号（例えば、１ＭＨｚ、２．４ＧＨｚ及び５．０ＧＨｚの周波数）を著しく損なう可能性がある。材料の誘電定数は、部分的に材料の電磁放射線との相互作用能力を表し、それに対応して、その材料を通して移動する電磁信号（例えば、無線信号）を破壊する。したがって、所与の周波数における材料の誘電定数が低いほど、その周波数における材料による電磁信号の破壊が少なくなる。
【０００６】
従来、無線信号の喪失が低くなることが所望される用途設定における脂肪族ポリアミド組成物は、低絶縁性ガラスファイバーを組み込んでいる。一般的に、標準的なガラスファイバーを脂肪族ポリアミド組成物に組み込んで脂肪族ポリアミド組成物の機械的性能を増加させるが、これは、さもなければ、モバイル電子デバイスを含むが、これらに限定されない用途設定において望ましくないものとなる。しかし、標準的な弾性率のガラスファイバーは、比較的高い引張弾性率（Ｅ＝７０ＧＰａ〜８０ＧＰａ）を有し、したがって脂肪族ポリアミド組成物に優れた機械的特性を付与する一方、誘電定数も比較的高く（ε（１ＭＨｚ）＝６．０〜７．０）、したがってポリアミド組成物に比較的高い誘電定数をもたらす。本明細書で使用する場合、Ｅは、引張弾性率であり、ε（ω）は、周波数ωにおける誘電定数である。したがって、得られるポリアミド組成物は、ワイヤレス無線信号から相当量のエネルギーを吸収する。ガラス充填ポリアミド組成物の不十分な絶縁性能の問題を解決するための従来の方法としては、低誘電定数のガラスファイバー（ε（１ＭＨｚ）＝４．５〜５．０）を組成物に組み込むことが挙げられる。しかし、このような解決策は、絶縁性能を改善するものの、低絶縁性ガラスファイバーは、少なくとも部分的に比較的低い引張弾性率（Ｅ＝６０ＧＰａ〜６５ＧＰａ）を有するという事実のため、ポリマー組成物の機械的性能が著しく損なわれる。
【０００７】
驚くべきことに、本出願人は、１ＭＨｚにおいて５．２〜５．４の誘電定数及び７５ＧＰａ〜１００ＧＰａの引張弾性率を有するガラスファイバー（「選択されたガラスファイバー」）を含む脂肪族ポリアミド組成物が、低絶縁性ガラスファイバーを含む対応する脂肪族ポリアミド組成物の絶縁性能に実質的に同様の絶縁性能及び同時に低絶縁性ガラスファイバー又は標準的な弾性率のガラスファイバーを含む対応する脂肪族ポリアミド組成物よりも大きい機械的性能を有することを発見した。明確にするために、選択されたガラスファイバーを含む脂肪族ポリアミド組成物と、低絶縁性ガラスファイバーを含む対応する脂肪族ポリアミド組成物との違いは、対応する脂肪族ポリアミド組成物が、選択されたガラスファイバーの代わりに低絶縁性ガラスファイバーを含むことである。同様に、選択されたガラスファイバーを含む脂肪族ポリアミド組成物と、標準的な弾性率のガラスファイバーを含む対応する脂肪族ポリアミド組成物との違いは、対応する脂肪族ポリアミド組成物が、選択されたガラスファイバーの代わりに標準的な弾性率のガラスファイバーを含むことである。また更に、選択されたガラスファイバーを含む脂肪族ポリアミド組成物は、脂肪族ポリアミド組成物と、対応する脂肪族組成物とのε（１ＭＨｚ）の差が、対応する脂肪族組成物に対して４％以下、３．５％以下、３％以下又は１％以下である場合、対応する脂肪族ポリアミド組成物の絶縁性能に実質的に同様の絶縁性能を有する。
【０００８】
更に、選択されたガラスファイバーを含む脂肪族ポリアミド組成物は、低絶縁性ガラスファイバーを有する対応する脂肪族ポリアミド組成物に対して著しく改善された機械的特性を有するため、脂肪族ポリアミド組成物は、高濃度の低絶縁性ガラスファイバーを含む対応する脂肪族ポリアミド組成物に対してより少ない選択されたガラスファイバーを含むことができ、且つ依然として著しく改善された機械的特性及び改善された絶縁性能（より低いε（１ＭＨｚ））を含むことができる。更に、選択されたガラスファイバーの量を少なくすることで、特に脂肪族ポリアミド組成物を商業スケール又は産業スケールで製造する際に大幅なコスト削減をもたらすことができる。
【０００９】
脂肪族ポリアミド
脂肪族ポリアミド組成物は、脂肪族ポリアミドポリマーを含む。本明細書で使用する場合、脂肪族ポリアミドポリマーは、脂肪族ポリアミド中の繰り返し単位の総モル数に対して少なくとも５０モル％の繰り返し単位（ＲＰＡ）を有する。いくつかの実施形態において、脂肪族ポリアミドは、少なくとも６０モル％、少なくとも７０モル％、少なくとも８０モル％、少なくとも９０モル％、少なくとも９５モル％、少なくとも９９モル％又は少なくとも９９．９モル％の繰り返し単位（ＲＰＡ）を有する。繰り返し単位（ＲＰＡ）は、以下の式−［−Ｍａ−Ｍｂ−］−
2020516715.tif 000002
（式中、Ｒ１及びＲ２は、それぞれの例において、アルキル、アルケニル、アルキニル、アリール、エーテル、チオエーテル、カルボン酸、エステル、アミド、イミド、アルカリ又はアルカリ土類金属スルホネート、アルキルスルホネート、アルカリ又はアルカリ土類金属ホスホネート、アルキルホスホネート、アミン及び四級アンモニウムからなる群から独立して選択され、ｉ及びｊは、それぞれの例において、０〜２の独立して選択される整数であり、ｎは、４〜１２、４〜１０又は６〜１０の整数であり、ｍは、６〜１８、又は６〜１４、又は６〜１２の整数である）
により表される。明確にするために、式（１）において、各−（ＣＲ１ｉ）−及び各−（ＣＲ２ｊ）−における炭素原子は、それに結合した２−ｉ個及び２−ｊ個の水素原子をそれぞれ有する。例えば、ｎ単位−（ＣＲ１ｉ）−の１つに関して、ｉ＝１である場合、一実施形態では、−（ＣＲ１ｉ）ｎは、−（ＣＨＲ１）−（ＣＲ１ｉ）ｎ−１−により表される。類似の表記法は、本明細書における他の化学構造で使用される。更に、本明細書で使用する場合、破線結合（−−−−）は、繰り返し単位（ＲＰＡ）と同一又は異なる別の繰り返し単位の原子への結合を示す。いくつかの実施形態において、各ｉは、０であるか、各ｊは、０であるか、又は各ｉ及び各ｊは、０である。更に又は代替的に、ｎは、６であり得、且つｍは、１０であり得るか、又はｎは、１０であり得、且つｍは、１０であり得る。いくつかの実施形態において、脂肪族ポリアミドは、ポリアミド６，１０（「ＰＡ６，１０」）又はポリアミド１０，１０（「ＰＡ１０，１０」）である。
【００１０】
脂肪族ポリアミドポリマーは、０．７デシリットル／グラム（「ｄＬ／ｇ」）〜１．４ｄＬ／ｇの固有粘度を有することができる。
【００１１】
ポリアミド組成物
脂肪族ポリアミド組成物は、脂肪族ポリアミドポリマー、ガラスファイバー及び任意選択的に１種以上の添加剤を含む。驚くべきことに、選択されたガラスファイバーを含むポリアミド組成物は、低誘電定数ガラスファイバーを含む対応する脂肪族ポリマー組成物に対して実質的に同様の絶縁性能及び同時に改善された機械的特性を有することが発見された。
【００１２】
いくつかの実施形態において、脂肪族ポリアミド組成物は、複数の異なる脂肪族ポリアミドポリマーを含み、各脂肪族ポリアミドポリマーは、上述の性能を有する。いくつかの実施形態において、脂肪族ポリアミド組成物中の各ポリマーは、脂肪族ポリアミドポリマーである。脂肪族ポリアミド組成物が１つ又は複数の脂肪族ポリアミドを含むか否かにかかわらず、いくつかの実施形態において、脂肪族ポリアミド組成物中における脂肪族ポリアミドポリマーの総濃度は、脂肪族ポリアミド組成物の総重量に対して４０重量％〜７０重量％、５０重量％〜６０重量％又は５５重量％〜６５重量％である。
【００１３】
いくつかの実施形態において、脂肪族ポリアミド組成物は、芳香族ポリマー及び脂環式ポリマーを含まない。本明細書で使用する場合、芳香族ポリマーは、ポリマー内の繰り返し単位の総数に対して少なくとも５モル％、少なくとも１０モル％、少なくとも１５モル％又は少なくとも２０モル％の、芳香族部分を有する繰り返し単位を含有する。同様に、本明細書で使用する場合、脂環式ポリマーは、ポリマー内の繰り返し単位の総数に対して少なくとも１０モル％、少なくとも１５モル％又は少なくとも２０モル％の、脂環式部分を有する繰り返し単位を含有する。一般に、繰り返し単位芳香族ポリマー内での共役電子構造により、脂肪族ポリアミドポリマーに対して、ポリマーは、絶縁性能が低下している（高い誘電定数を有する）。脂環式ポリアミドに関して、一般的に、このような材料は、非晶質であり、それに対応して、式１により表される脂肪族ポリアミドに対して低い機械的性能をもたらす。芳香族及び脂環式ポリマーを含まない脂肪族ポリアミド組成物とは、総濃度が脂肪族ポリアミド組成物の総重量に対して１５重量％未満、１０重量％未満、５重量％未満、２重量％未満、１重量％未満又は０．５重量％未満である芳香族ポリマー及び脂環式ポリマーを含有する脂肪族ポリアミド組成物を意味する。
【００１４】
脂肪族ポリアミド組成物は、少なくとも７５ＧＰａ、少なくとも８０ＧＰａ又は少なくとも８５ＧＰａの引張弾性率を有するガラスファイバーを含有する。更に、ガラスファイバーは、１００ＧＰａ以下又は９５ＧＰａ以下の引張弾性率を有する。更に、脂肪族ポリアミド組成物は、１ＭＨｚ〜１０ＧＨｚの周波数において又は１ＭＨｚ、２．４ＭＨｚ若しくは５ＧＨｚの周波数において５．１〜５．５又は５．２〜５．４の誘電定数を有するガラスファイバーを含有する。ガラスファイバーの引張弾性率は、ＡＳＴＭ  Ｄ２３４３に従って測定することができる。ガラスファイバーの誘電定数は、ＡＳＴＭ  Ｄ１５０（１．０ＭＨｚ）及びＡＳＴＭ  Ｄ２５２０（２．４ＧＨｚ）に従って測定することができる。
【００１５】
脂肪族ポリマー組成物中におけるガラスファイバーの濃度は、脂肪族ポリマー組成物の総重量に対して少なくとも３０重量％、少なくとも３５重量％又は少なくとも４０重量％である。更に、脂肪族ポリマー組成物中におけるガラスファイバーの濃度は、脂肪族ポリマー組成物の総重量に対して６０重量％以下、５５重量％以下、５０重量％以下又は４５重量％以下である。いくつかの実施形態において、ガラスファイバーは、円形ガラスファイバーである。円形ガラスファイバーは、円形の断面を有する。一般に、ガラスファイバーの平均直径は、３マイクロメートル（μｍ）〜３０μｍ又は５μｍ〜１２μｍである。
【００１６】
脂肪族ポリアミド組成物は、任意選択的に１種以上の添加剤を含む。１種以上の添加剤としては、紫外線吸収剤；タルク、雲母ウォラストナイト及びカオリンを含むが、これらに限定されない無機充填剤；光及び熱安定剤；酸化防止剤；潤滑剤；加工助剤；可塑剤；流れ調整剤；難燃剤；ＴｉＯ２、カーボンブラック、硫化亜鉛、硫酸バリウム、酸化亜鉛及び酸化第二鉄を含むが、これらに限定されない顔料、染料及び着色剤；静電気防止剤；増量剤；並びに金属不活性化剤が挙げられる。脂肪族ポリマー組成物中に存在する場合、１種以上の添加剤の合計濃度は、脂肪族ポリアミド組成物の総重量に対して１０重量％未満、５重量％未満又は２重量％未満である。いくつかの実施形態において、顔料、染料又は着色剤の合計濃度は、０．５重量％又は１重量％〜５重量％である。
【００１７】
脂肪族ポリアミド組成物は、１ＭＨｚにおいて４．０未満、３．９未満、３．８未満、３．７５未満、３．７未満又は３．６未満の誘電定数を有することができる。更に又は代替的に、脂肪族ポリアミド組成物は、２．４ＧＨｚにおいて３．８未満、３．７５未満、３．７未満、３．６５未満、３．６未満、３．５５未満、３．５未満又は３．４５未満の誘電定数を有することができる。更に又は代替的に、脂肪族ポリアミド組成物は、少なくとも１０ＧＰａ、少なくとも１１ＧＰａ、少なくとも１２ＧＰａ、少なくとも１３ＧＰａ、少なくとも１４ＧＰａ、少なくとも１５ＧＰａ、少なくとも１６ＧＰａ、少なくとも１７ＧＰａ、少なくとも１８ＧＰａ、少なくとも１９ＧＰａ又は少なくとも２０ＧＰａの引張弾性率を有することができる。脂肪族ポリアミド組成物の誘電定数及び引張弾性率は、実施例で記載のとおりに測定することができる。
【００１８】
モバイル電子デバイス構成部品
本明細書に記載する脂肪族ポリアミド組成物は、モバイル電子デバイス構成部品に有利に組み込まれ得る。本明細書において使用する場合、「モバイル電子デバイス」とは、様々な場所で便利に輸送及び使用されることを意図された電子デバイスを意味する。モバイル電子デバイスとしては、携帯電話、パーソナルデジタルアシスタント（「ＰＤＡ」）、ラップトップコンピュータ、タブレットコンピュータ、ウェアラブルコンピューティングデバイス（例えば、スマートウォッチ、スマートグラスなど）、カメラ、ポータブルオーディオプレーヤー、ポータブルラジオ、全地球側位システム受信機及びポータブルゲーム操作卓が挙げられるが、これらに限定されない。
【００１９】
本明細書において対象のモバイル電子デバイスは、無線信号を送信又は受信するように構成された少なくとも１つの無線アンテナを含有する。無線信号を送信するために、モバイル電子デバイスは、データを無線信号に変換し、アンテナを通して無線信号を送信する。無線信号を受信するために、モバイル電子は、アンテナを通して無線信号を受信し、無線信号をデータにデコードする。一実施形態では、無線アンテナは、ＷｉＦｉアンテナであり得る。いくつかの実施形態において、ＷｉＦｉアンテナは、２．４ＧＨｚ又は５．０ＧＨｚの周波数を有する無線信号を送信又は受信することができる。別の実施形態において、無線アンテナは、近距離無線通信（「ＮＦＣ」）アンテナを含むが、これらに限定されない高周波数識別（「ＲＦＩＤ」）アンテナであり得る。いくつかの実施形態において、ＲＦＩＤアンテナは、１２５ｋＨｚ〜１３４ｋＨｚ、１３．５６ＭＨｚ又は８５６ＭＨｚ〜９６０ＭＨｚの周波数を有する無線信号を送信又は受信することができる。
【００２０】
いくつかの実施形態において、モバイル電子デバイスの少なくとも一部分は、モバイル電子デバイスの外部環境に暴露され得る（例えば、構成部品の少なくとも一部分がモバイル電子デバイスの外の環境と接する）。例えば、デバイス構成部品の少なくとも一部分は、モバイル電子デバイスの外部ハウジングの少なくとも一部分を形成することができる。いくつかのこのような実施形態では、デバイス構成部品は、モバイル電子デバイスの周辺部の周囲の全て又は一部の「フレーム」、格子造りの形態の梁又はこれらの組み合わせであり得る。別の例として、デバイス構成部品の少なくとも一部分は、入力デバイスの少なくとも一部分を形成することができる。いくつかのこのような実施形態では、電子デバイスのボタンは、デバイス構成要素を含むことができる。いくつかの実施形態において、デバイス構成部品は、電子デバイスにより完全に取り囲まれ得る（例えば、デバイス構成部品は、モバイル電子デバイスの外にある観察点から見えない）。
【００２１】
いくつかの実施形態において、モバイル電子デバイス構成部品は、アンテナハウジングである。いくつかのこのような実施形態では、無線アンテナの少なくとも一部分は、脂肪族ポリアミド組成物上に配置される。更に又は代替的に、無線アンテナの少なくとも一部分は、脂肪族ポリアミド組成物から５０ｃｍ以下、３０ｃｍ以下、１５ｃｍ以下、１０ｃｍ以下、５ｃｍ以下、１ｃｍ以下、１０ｍｍ以下、５ｍｍ以下、１ｍｍ以下又は０．５ｍｍ以下の距離で変位され得る。いくつかの実施形態において、デバイス構成部品は、それ自体とモバイル電子デバイスの別の構成部品との間のスナップ嵌めコネクタを含むが、これに限定されない固定穴又は他の固定具を有する固定構成部品及び回路基板、マイク、スピーカー、ディスプレイ、電池、カバー、ハウジング、電気コネクタ若しくは電子コネクタ、ヒンジ、無線アンテナ、スイッチ又はスイッチパッドを含むが、これらに限定されないモバイル電子デバイスの別の構成部品であり得る。いくつかの実施形態において、モバイル電子デバイスは、入力デバイスの少なくとも一部であり得る。
【００２２】
モバイル電子デバイスのデバイス構成部品は、当技術分野において周知の方法を使用して作製することができる。例えば、モバイル電子デバイス構成部品は、射出成形、ブロー成形又は押出成形を含むが、これらに限定されない方法によって作製することができる。いくつかの実施形態では、ポリアミド組成物は、射出成形を含むが、これに限定されない当技術分野において公知の方法によってペレット（例えば、実質的に円筒形の本体を２つの末端間に有する）に成形することができる。いくつかのそのような実施形態において、モバイル電子デバイス構成部品は、ペレットから製造することができる。
【００２３】
いくつかの実施形態において、モバイル電子デバイス構成部品は、限定されないが、真空蒸着（金属を加熱して堆積させる様々な方法を含む）、無電解メッキ、電気メッキ、化学蒸着、金属スパッタリング及び電子ビーム蒸着を含む、当技術分野で周知の方法によって金属で被覆され得る。金属は、いかなる特別な処理もなしにデバイス構成部品に十分接着し得るが、いくつかの実施形態では、当技術分野において周知の方法は、接着性を改善するために用いられ得る。そのような方法は、合成樹脂表面を粗くするための摩耗、接着促進剤の添加、化学エッチング、プラズマ及び／若しくは放射線（例えば、レーザー若しくはＵＶ放射線）への暴露による表面の官能化又はこれらの任意の組み合わせを含むが、それらに限定されない。また、いくつかの実施形態では、金属コーティング法は、モバイル電子デバイス構成部品が酸浴に浸漬される少なくとも１つの工程を含むことができる。２種以上の金属又は金属合金を、ポリアミド組成物を含有するデバイス構成部品上にメッキすることができる。例えば、１種の金属又は合金は、その良好な接着性のために合成樹脂表面上に直接メッキすることができ、別の金属又は合金は、それがより高い強度及び／又は剛性を有するため、前のメッキ層の上にメッキすることができる。有用なコーティング金属及び合金は、銅、ニッケル、鉄−ニッケル、コバルト、コバルト−ニッケル及びクロム並びに別個の層でのこれらの組み合わせを含むが、これらに限定されない。いくつかの実施形態では、モバイル電子デバイス構成部品の表面は、金属で完全に又は部分的に被覆することができる。いくつかの実施形態では、デバイス構成部品の表面積の約５０％超又は約１００％を金属被覆することができる。デバイス構成部品の異なる領域において、金属層の厚さ及び／若しくは数並びに／又は金属層の組成は、変わり得る。金属は、モバイル電子デバイス構成部品の一定の区域において１つ以上の特性を効率的に改善するためにパターンで被覆され得る。
【００２４】
参照により本明細書に組み込まれる任意の特許、特許出願及び刊行物の開示が用語を不明瞭にさせ得る程度まで本出願の記載と矛盾する場合、本記載が優先するものとする。
【実施例】
【００２５】
これらの実施例は、ガラス充填ポリアミド組成物の絶縁性能及び機械的性能を示す。
【００２６】
絶縁性能及び機械的性能を実証するために１３個のサンプルを形成した。サンプル６、１１及び１３は、カウンター実施例であった。各サンプルを形成するために、２軸スクリュー押出成形を用いて、切断した円形ガラスファイバーでＰＡ６，１０を化合した。サンプルによっては、着色剤として５重量％の硫化亜鉛も含んだ。使用したガラスファイバーの性質を表１に示す。ガラスファイバーＩ〜ＩＩＩは、選択されたガラスファイバーであり、ガラスファイバーＩＶは、低絶縁性ガラスファイバーであり、ガラスファイバーＶは、標準的なガラスファイバーである。ガラスファイバーの引張弾性率は、ＡＳＴＭ  Ｄ２３４３に従って測定した。ガラスファイバーの誘電定数をＡＳＴＭ  Ｄ１５０（１．０ＭＨｚ）及びＡＳＴＭ  Ｄ２５２０（２．４Ｇｈｚ）に従って測定した。
【００２７】
2020516715.tif 000003
【００２８】
サンプルの絶縁性能を、それぞれＡＳＴＭ  Ｄ１５０及びＡＳＴＭ  Ｄ２５２０に従ってε（１．０ＭＨｚ）又はε（２．４ＧＨｚ）を測定することにより試験した。ε（１．０ＭＨｚ）の測定を、２インチ直径×１／８インチ厚の寸法を有する射出成形ディスクに行った。ε（２．４ＧＨｚ）の測定を、２インチ×３インチ×１／８インチの寸法を有する射出成形されるプラークに行った。サンプルの機械的特性を以下のとおりに試験した。引張弾性率、引張り強度及び引張伸びを、１ｍｍ／分の試験速度及び射出成形したＩＳＯ引張棒を用いるＩＳＯ  ５２７−２に従って試験した。射出成形したＩＳＯ引張棒を用いるＩＳＯ  １８０に従い、それぞれ切り欠きアイゾット衝撃試験及び非切り欠きアイゾット衝撃試験を用いて測定した。
【００２９】
各サンプルについてのサンプルパラメータ並びに絶縁性能試験及び機械的性能試験の結果を以下の表２及び３に示す（サンプル６、１１及び１３は、カウンター実施例を表す）。表２及び３において、損失係数は、所与の無線周波数における不可逆的に失われるエネルギー量を反映している。
【００３０】
2020516715.tif 000004
【００３１】
2020516715.tif 000005
【００３２】
表３を参照すると、ＧＦ  ＩＩを含むサンプルは、ＧＦ  ＩＶを含むサンプルと実質的に同様の絶縁性能並びに同時にＧＦ  ＩＶ及びＧＦ  Ｖを含むサンプルに対して著しく改善された機械的性能を有した。更に、ＧＦ  ＩＩを含むサンプルは、ＧＦ  ＩＶを含むサンプルと実質的に同様の絶縁性能を維持したが、ＧＦ  Ｖを含むサンプルに対して改善した引張弾性率、引張り強度、引張伸び及び衝撃性能を有した。例えば、サンプル１１に対して、１ＧＨｚにおけるサンプル１２及びサンプル１１の誘電定数間の差（１００＊（ε１２（１ＭＨｚ）−ε１１（１ＭＨｚ））／ε１１（１ＭＨｚ））は、１．４％であった。更に、サンプル１３に対する、１ＧＨｚにおけるサンプル１２及びサンプル１３の誘電定数間の相対差（１００＊（ε１２（１ＭＨｚ）−ε１３（１ＭＨｚ））／ε１３（１ＭＨｚ））は、−８．８％であり、著しく改善された絶縁性能（低い誘電定数）を示す。本明細書で使用する場合、εｓ（ω）は、周波数ωにおけるサンプルＳの誘電定数である。機械的性能に関して、サンプル１１（ＧＦ  ＩＶ）及びサンプル１３（ＧＦ  Ｖ）に対するサンプル１２（ＧＦ  ＩＩ）の引張弾性率の相対的な増加は、それぞれ２７％及び１１％であった。同様に、サンプル１１及びサンプル１３に対するサンプル１２における引張り強度の相対的な増加は、それぞれ１７％及び２４％であった。
【００３３】
表２を参照すると、ＧＦ  Ｉ〜ＩＩＩを含むサンプルは、ＧＦ  ＩＶを含むサンプルに対して著しく改善された機械的性能を有したが、同時に実質的に同様の又は改善された絶縁性能を有した。例えば、サンプル６（ＧＦ  ＩＶ）に対する、サンプル３〜５（ＧＦ  Ｉ〜ＩＩＩ）における引張弾性率の相対的な増加は、４．０％〜９．５％の増加であった。同様に、サンプル６に対する、サンプル３〜５における引張り強度の相対的な増加は、７．８％〜１８％であった。更に、サンプル６に対する、１ＭＨｚにおけるサンプル３〜５及びサンプル６の誘電定数間の相対的な差は、−１．４％〜３％であり、サンプル５は、改善された絶縁性能を有した。同様に、サンプル６に対する、２．４ＧＨｚにおけるサンプル３〜５及びサンプル６の誘電定数間の相対的な差は、０．２９％〜４．４％であった。
【国際調査報告】
2020516715.tif 000006
2020516715.tif 000007
2020516715.tif 000008